<100ppm,在氮气?;は抡扯缺浠?。II的结构:[(CH3)3SiO1/2]d[(R2)3SiO1/2]e[(R3)(CH3)2SiO1/2]f[SiO4/2]g,通式II其中:R2为-OR4基团;R3为-H,-OR4,-CH=CH2中的一种或几种;R4为-CH3,-CH2CH3,-Ph中的一种或几种;d,e,f为任意比例,(d+e+f):g=0.5~2.0:1;粘度大小为50~2000mPa·s。:R1-[(CH3)2SiO]a-Si-R1,其中,R1为-OH,-H,-CH=CH2中的一种,粘度为5000~100000mPa·s。:[(CH3)3SiO1/2]d[(CH3O)3SiO1/2]e[SiO4/2]g,其中d,e为任意比例,(d+e):g=0.5~2.0:1;[(CH3)3SiO1/2]d[(CH3O)3SiO1/2]e[(H)(CH3)2SiO1/2]f[SiO4/2]g,其中d,e,f为任意比例,(d+e+f):g=0.5~2.0:1;[(CH3)3SiO1/2]d[(CH3O)3SiO1/2]e[(CH2=CH)(CH3)2SiO1/2]f[SiO4/2]g,d,e,f为任意比例,(d+e+f):g=0.5~2.0:1;所述的封端剂B的粘度为100~1000mPa·s。A、封端剂B、催化剂C得质量比为100:0.1~15:0.01~1。器封装等)无法使用。:R1-[(CH3)2SiO]a-Si-R1,其中,R1为-OH,-H,-CH=CH2中的一种,粘度为5000~100000mPa·s。;R4为-CH3,-CH2CH3,-Ph中的一种或几种;d,e,f为任意比例,(d+e+f):g=0.5~2.0:1;粘度大小为50~2000mPa·s。优选的是,粘度为100~1000mPa·s。通入氮气置换2~4次,其目的是?;し舛思敛槐凰?。?;は抡扯缺浠?。?;は?,于反应釜中,加入100质量份25°C下粘度20000mPa·s的基础聚合物A,其R1=-OH,a:b:c=1:0:0。加入8质量份25°C下粘度500mPa·s的封端剂B,其d:e:f:g=1:0.3:0:1,R2=-OCH3。23800mPa.s,氮气?;は路胖?个月,粘度为24400mPa.s。实施例2:在室温及氮气气体?;は?,于反应釜中,加入100质量份25°C下粘度80000mPa·s的基础聚合物A,其R1=-OH,a:b:c=1:0.2:0。剂B,其d:e:f:g=1:0.5:0.1:1.5,R2=-OCH3,R3=-CH=CH2。为88200mPa.s。基础聚合物A,其R1=-H,a:b:c=1:0:0.2。加入10质量份25°C下粘度1000mPa·s的B,其d:e:f:g=1:0.3:0.1:1.2,R2=-OCH3,R3=-CH=CH2。8500mPa.s,氮气?;は路胖?年后,粘度为8700mPa.s。实施例4:在室温及氮气气体?;は?,于反应釜中,加入100质量份25°C下粘度16500mPa·s的基础聚合物A,其R1=-CH=CH2,a:b:c=1:0:0。端剂B,其R2=-OCH3,R3=-H,d:e:f:g=1:0.5:0.2:1.6。18500mPa.s,氮气?;は路胖?年后,粘度为18300mPa.s。比较例1:在室温及氮气气体?;は?,于反应釜中,加入100质量份25°C下粘度80000mPa·s的A,其R1=-OH,a:b:c=1:0.2:0。86800mPa.s,氮气?;は路胖?年后,粘度为98200mPa.s。比较例2:在室温及氮气气体?;は?,于反应釜中,加入100质量份25°C下粘度8000mPa·s的A,其R1=-H,a:b:c=1:0:0.2。